(57)【要約】【課題】  本発明は、適度な剛性を有すること、釘を良好に打ち込み可能であること、釘の良好な保持力を備えること、静電気を溜めにくいこと、寸法精度に優れること、均質性に優れること、安定供給性に優れること、廃棄処理の容易性を確保すること、という全て要請を十分に満たす遊技板を提供することを目的とする。【解決手段】  樹脂材料とフィラーを含んでおり、樹脂材料中にフィラーを分散したナノコンポジットからなる、こと特徴とする遊技機の遊技板により、適度な剛性を有すること、釘を良好に打ち込み可能であること、釘の良好な保持力を備えること、静電気を溜めにくいこと、寸法精度に優れること、均質性に優れること、安定供給性に優れること、廃棄処理の容易性を確保すること、という全て要請を十分に満たす遊技板が提供される。【選択図】  なし【特許請求の範囲】
【請求項１】
樹脂材料とフィラーを含んでおり、樹脂材料中にフィラーを分散したナノコンポジットからなる、こと特徴とする遊技機の遊技板。
【請求項２】
フィラーは、層状ケイ酸塩からなる、請求項１に記載の遊技機の遊技板。
【請求項３】
層状ケイ酸塩の少なくとも一部は、該層状ケイ酸塩の層間に樹脂材料を介在させている、請求項２に記載の遊技機の遊技板。
【請求項４】
層状ケイ酸塩は、モンモリロナイト、ノントロナイト、サポナイト、ヘクトライト、ソーコナイト、膨潤性マイカ、またはカオリナイトを主成分とする群より選ばれる、請求項２または３に記載の遊技機の遊技板。
【請求項５】
樹脂材料は、熱可塑性樹脂からなる、請求項１から４のいずれかに記載の遊技機の遊技板。
【請求項６】
熱可塑性樹脂は、ポリアミド系樹脂もしくはポリオレフィン系樹脂からなる、請求項５に記載の遊技機の遊技板。
【請求項７】
樹脂材料とフィラーを含む樹脂組成物を射出成形してなる、請求項１から６のいずれかに記載の遊技機の遊技板。
【発明の詳細な説明】
【技術分野】
【０００１】
本発明は、遊技機の遊技板に関する。
【背景技術】
【０００２】
パチンコ機などのような遊技球を使用する遊技機の遊技板としては、木製の遊技板のほか、合成樹脂製の遊技板が知られている。
【０００３】
遊技機の遊技板には、遊技板面に、釘（障害釘）や、ランプや様々な形状の装飾部材や各種の入賞装置などといった軽重様々な部材が取り付けられており、遊技板は遊技盤を構成する部材となっている。したがって、遊技機の遊技板には、適度な剛性を有すること、釘を良好に打ち込み可能であること、釘の良好な保持力を備えることが特性として要請される。また、遊技機には、遊技盤に近接する位置に、液晶表示装置や電子回路基板などが搭載されていることが一般的になってきている。これにともない、遊技板には、静電気を溜めにくいことが特性として要請される。
【０００４】
さらに、遊技店などにおいて遊技機が遊技者によって不正にアクセスされないように、遊技機には、遊技機を構成する各種の部材同士の間に余計な隙間が生じないことが重要視される。それには、遊技機を構成する各種の部材が寸法精度に優れることが要請される。
【０００５】
そのうえ、遊技店では新しい遊技機と古い遊技機とを入れ替えることが頻繁に行われる。こうしたことから、遊技機には、寸法精度に優れるほかにも、均質性、安定供給性、廃棄処理の容易性を確保すること、が要請される。
【０００６】
この点、木製の遊技板は、適度な剛性や釘の保持力の点で優れるものの、その廃棄処理が困難であり、材料となる木材には、均質性が乏しいうえ安定供給性にも劣るという問題がある。
【０００７】
合成樹脂製の遊技板としては、ＡＢＳ樹脂やアクリル樹脂で構成した遊技板が提案されている。ところが、ＡＢＳ樹脂やアクリル樹脂で構成した遊技板は、帯電性が高いという問題がある。このことに加え、その遊技板には、遊技板に釘（通常は、真鍮製）を打ち込む工程を実施する前などに、遊技板に釘を打ち込むための下穴を予め形成する工程（下穴加工工程）を実施する必要がある。下穴のように釘を取り付けるための孔については、遊技板の成形工程時に成形されることもある（特許文献１）。いずれにせよ、このような遊技板では、適切な釘保持力を維持するために必要とされる遊技板の肉厚に起因して、遊技板面に下穴を予め形成することが必要とされており、下孔を形成せずに遊技板に釘を打ち込む工程を実施した場合には、打ち込み工程時に真鍮製の釘が遊技板面から受ける反力に負けて座屈する虞や、遊技板にひびや割れといった破損を生じる虞が極めて大きくなる。したがって、ＡＢＳ樹脂から形成される遊技板は、釘を十分良好に打ち込み可能なものではないうえ、生産工程が増加してしまう問題や、成形工程を実施する際のコストが高くなる問題を有する。
【０００８】
合成樹脂製の遊技板としては、ＡＢＳ樹脂やアクリル樹脂から形成されるもののほか、ポリエステル系樹脂から形成されるものが提案されている（特許文献２）。
【先行技術文献】
【特許文献】
【０００９】
【特許文献１】特開２０００−７９１９９号公報
【特許文献２】特許３９９４４５９号公報
【発明の概要】
【発明が解決しようとする課題】
【００１０】
しかしながら、特許文献１のみならず特許文献２に記載された遊技機の遊技板においても、遊技板に釘を打ち込むにあたり、下穴を予め形成しておくことが必要となる。すなわち、特許文献２に記載された遊技機の遊技板は、釘を十分良好に打ち込み可能なものではない。
【００１１】
このように、これまでの遊技板は、（Ａ）適度な剛性を有すること、（Ｂ）釘を良好に打ち込み可能であること、（Ｃ）釘の良好な保持力を備えること、（Ｄ）静電気を溜めにくいこと、（Ｅ）寸法精度に優れること、（Ｆ）均質性に優れること、（Ｇ）安定供給性に優れること、（Ｈ）廃棄処理の容易性を確保すること、といった上記（Ａ）から（Ｈ）の全ての要請を十分に満たすに至っていない。
【００１２】
本発明は、上記（Ａ）から（Ｈ）に示す全ての要請を十分に満たす遊技板を提供することを目的とする。
【課題を解決するための手段】
【００１３】
本発明は、（１）樹脂材料とフィラーを含んでおり、樹脂材料中にフィラーを分散したナノコンポジットからなる、こと特徴とする遊技機の遊技板、
（２）フィラーは、層状ケイ酸塩からなる、上記（１）に記載の遊技機の遊技板、
（３）層状ケイ酸塩の少なくとも一部は、該層状ケイ酸塩の層間に樹脂材料を介在させている、上記（２）に記載の遊技機の遊技板。
（４）層状ケイ酸塩は、モンモリロナイト、ノントロナイト、サポナイト、ヘクトライト、ソーコナイト、膨潤性マイカ、またはカオリナイトを主成分とする群より選ばれる、上記（２）または（３）に記載の遊技機の遊技板。
（５）樹脂材料は、熱可塑性樹脂からなる、上記（１）から（４）のいずれかに記載の遊技機の遊技板、
（６）熱可塑性樹脂は、ポリアミド樹脂もしくはポリオレフィン樹脂からなる、上記（５）に記載の遊技機の遊技板、
（７）樹脂材料とフィラーを含む樹脂組成物を射出成形してなる、上記（１）から（６）のいずれかに記載の遊技機の遊技板、を要旨とする。
【発明の効果】
【００１４】
本発明によれば、遊技機の遊技板がナノコンポジットからなるものである。
【００１５】
ここで、本明細書において、ナノコンポジットとは、ナノメーターレベルのフィラー（最大径１ｎｍ以上１μｍ未満のフィラー）が分散媒体中に分散している材料（複合材料）を示すものとする。媒体物質としては、通常、熱可塑性樹脂・熱硬化性樹脂・光硬化性樹脂などといった樹脂材料や、有機溶剤などの溶剤や、金属など、フィラーを分散可能な物質を挙げることができるが、特に、本発明の遊技板を形成するにあたっては、分散媒体は樹脂材料である。したがって、本発明の遊技板は、いわゆる、ポリマーを分散媒体として用いるポリマー系ナノコンポジットからなる。
【００１６】
ポリマー系ナノコンポジットには、優れた放電特性を有し、低比重且つ高剛性を有し、成形性に優れるという利点がある。また、ポリマー系ナノコンポジットは、結晶化ならびに冷却・固化速度が著しく速いので異方性が出にくい。したがって、ポリマー系ナノコンポジットには、短い成形サイクルと高い歩留まりを確保しつつ肉厚な成形品を成形可能なものであるという利点がある。
【００１７】
さらに、ポリマー系ナノコンポジットは、再生時にフィラーの大きさが変化しにくい。このため、ポリマー系ナノコンポジットには、再生による物性低下が殆どなく、リサイクル性に優れるという利点がある。
【００１８】
また、遊技板を構成するポリマー系ナノコンポジットが、樹脂材料に層状ケイ酸塩をフィラーとして分散させていることにより、柔軟性と強靭な粘弾性を一層向上させることができる。
【００１９】
これらの利点に基づき、本発明によれば、（Ａ）適度な剛性を有すること、（Ｂ）釘を良好に打ち込み可能であること、（Ｃ）釘の良好な保持力を備えること、（Ｄ）静電気を溜めにくいこと、（Ｅ）寸法精度に優れること、（Ｆ）均質性に優れること、（Ｇ）安定供給性に優れること、（Ｈ）廃棄処理の容易性を確保すること、といった上記（Ａ）から（Ｈ）の全て要請を一挙に十分に満たす遊技機の遊技板を得ることができる。
【００２０】
なお、本明細書において、「釘を良好に打ち込み可能である」とは、「遊技板の成形後に特別な加工を施さない状態で遊技板面に直接釘を打ち込んでも、目視上、遊技板にひびや割れを生じず、且つ、釘が容易に抜け落ちないように固定された状態」を形成することができることを示すものとする。
【図面の簡単な説明】
【００２１】
【図１】本発明の遊技機の実施例の１つを示す正面図である。
【図２】本発明の遊技機の遊技盤の実施例の１つを示す正面図である。
【発明を実施するための形態】
【００２２】
本発明の実施形態の１つを図面に基づき詳細に説明する。
【００２３】
本明細書において、遊技機１の前側、後側は、遊技機１を正面から見た場合（図１参照）のそれぞれ正面側（前面側）、裏面側（後面側）を示し、遊技機１の上下左右側は、遊技機１を正面に見てそれぞれ上側、下側、左側及び右側を示すものとする。
【００２４】
（遊技機１の構成）
遊技機１は、縦長方形の中枠と外枠を備えるとともに、中枠を外枠に開口前面側に開閉自在に収容しており、中枠は、その内側に遊技盤保持空間を形成するとともに遊技盤保持空間に遊技盤３を保持する。
【００２５】
中枠の前面側には、前後方向に開口した前枠４が装着され、その前枠４の直下位置に下球皿６、打球発射装置７等が装着されている。中枠１の後面側には、保護カバーが、中枠に開閉自在に装着されている。保護カバーは、遊技盤３の後方側に配置される裏ユニットや図柄表示装置ならびに遊技盤３を遊技機１裏面側から覆う。
【００２６】
前枠４には、その開口位置後方側にガラス材が取り付けられて窓部が形成されており、遊技盤３を装着した中枠に対して前枠４が装着されると、ガラス材を取り付けられた前枠４は、遊技盤３を視認可能に覆って、遊技盤３前面を保護する。また、前枠４をなす枠体前面側の下部位置には、意匠を施された上球皿５が設けられて、前枠４の枠体とともに中枠に対して横開き状態で開閉可能に組み付け整合されている。
【００２７】
（遊技盤３の構成）
遊技盤３は、中枠の遊技盤保持空間の形状に整合するような形状に形成されており、すなわち略正面正方形状の外形輪郭形状を呈している（図２）。遊技盤３は、遊技板１０を有し、遊技板１０の前面に、打球発射装置７に連なり遊技球を案内する略円形状の案内レール３６が設けられている。遊技時においては、遊技板１０の前面における案内レール３６で囲まれた所定領域内を遊技球が転動流下することで、ゲームが展開される。すなわち、「遊技盤３の表面の領域のうち案内レール３６を経由して打ち出された遊技球の流下可能な領域」が、遊技機１において「ゲームが展開される領域」となる遊技領域（図２において、遊技領域Ｐ）をなす。
【００２８】
遊技板１０には、図１，２に示すように、遊技盤３の遊技領域Ｐの中央部に対応する部分に、大口の開口部９が形成されている。遊技機１においては、この開口部９に対し、複数種類の図柄を変動・停止表示可能な図柄表示装置の画面が臨むように配置される。なお、図１では、便宜上、図柄表示装置の表示が省略されている。
【００２９】
また、遊技板１０には、遊技盤３の遊技領域Ｐ内に対応する領域内にあって開口部９の周囲の所定位置に、普通入賞装置４５、風車４６、障害釘４７、遊技盤３表面の装飾部材４８などといった各種の遊技部材が適宜配置されている。装飾部材４８は、ランプや意匠を施した各種部材などを適宜組み合わせて構成される。
【００３０】
遊技板１０において、遊技領域Ｐ内の位置であって開口部９の下方には、開口部９よりも小寸法な小開口部が形成されている。小開口部には、可変入賞装置である始動入賞装置４２と、開閉板４３によって入賞口の開閉可能なアタッカー装置４４とが、始動入賞装置４２を上側、アタッカー装置４４を下側にして上下方向に並んで遊技板１０に配置される。
【００３１】
遊技盤３には、遊技板１０の裏面側に、遊技機の作動を制御する主制御基板や回路基板などを搭載してなる裏ユニットや、図柄表示装置が配置されている。ただし、図柄表示装置は、その画面が開口部９から視認可能な位置となるように、遊技板１０の後方側に設けられる。
【００３２】
（遊技板１０の材料）
本発明において、遊技板１０は、樹脂材料とフィラーを含んでおり、樹脂材料中にフィラーを分散したナノコンポジットからなる。
【００３３】
フィラーとしては、シリカ、金属微粒子、層状ケイ酸塩を用いることができる。フィラーとしては、成形体の耐熱性や剛性をより少量で飛躍的に向上させることができる点で、層状ケイ酸塩を用いることが好ましい。
【００３４】
ここで、層状ケイ酸塩は、粘土鉱物の主成分であり、アルミニウム、マグネシウム、リチウム等から選ばれる元素を含む８面体構造の並ぶシート構造（八面体シート構造）に対してその上下方向に、珪酸を構成する４面体構造の並ぶシート構造（四面体シート構造）が重なって、ＳｉＯ骨格からなる層構造を有する１つの板状結晶層を形成している構造物である。層状ケイ酸塩には、単位構造を構成する八面体シート構造と四面体シート構造の組合せ比率により２：１と１：１の２つの型が存在している。
【００３５】
層状ケイ酸塩の原料としては、各種の粘土鉱物およびそれらの粘土鉱物を主成分とする鉱物からなる群より選ばれたものを用いることができる。このとき、これらの粘土鉱物としては、膨潤性の層状ケイ酸塩鉱物や、非膨潤性の層状ケイ酸塩鉱物を挙げることができる。膨潤性の層状ケイ酸塩鉱物としては、具体的に、タルク、バーミキュライトのほか、ハロイサイト、カオリナイトなどのカオリン鉱物、モンモリロナイト、ノントロナイト、サポナイト、ヘクトライト、ソーコナイトなどのスメクタイト系粘土鉱物、蛇紋岩鉱物、合成フッ素金雲母などの膨潤性マイカなどを挙げることができる。また、非膨潤性の層状ケイ酸塩鉱物としては、カオリナイト、セリサイト、フッ素フロゴパイトなどを挙げることができる。
【００３６】
層状ケイ酸塩は、天然のものであっても合成されたものであっても良い。層状ケイ酸塩は、天然物および合成物共に、市販品を入手することができる。これらのなかでも、層状ケイ酸塩は、入手容易である点や、樹脂材料中に対して容易に均一分散可能である点で、モンモリロナイト、ヘクトライト等のスメクタイト系粘土鉱物、膨潤性マイカ、またはカオリナイトを主成分とする群より選ばれることが好ましい。
【００３７】
樹脂材料としては、熱可塑性樹脂が好ましく用いられる。樹脂材料として熱可塑性樹脂が用いられることで、遊技機の遊技板を容易に大量に成形可能となる。
【００３８】
熱可塑性樹脂としては、ポリアミド系樹脂とポリオレフィン系樹脂を用いることができる。これらの樹脂は、遊技機の部材を構成する際に要請される柔軟性と強靭な粘弾性を併せもつため、遊技板に釘を打付けやすい利点があり、且つ、打付けられた釘が遊技板から脱離してしまうる虞が少なくなる。
【００３９】
ポリアミド系樹脂は、酸とアミンが反応してできるアミド結合を持つポリマー材料である。具体的には、ポリアミド系樹脂としては、例えば、ε−カプロラクタムやウンデカンラクタムなどの単独重合体（それぞれナイロン６、ナイロン１１（ナイロンはデュポン社の登録商標））、及び、ヘキサメチレンジアミンや１，１１−ウンデカジアミンなどの脂肪族ジアミンとジカルボン酸との共重合体、ε−カプロラクタムと、ブチロラクタム、δ−バレロラクタム、ζ−エナントラクタム、ω−ラウリルラクタム等の他のラクタム類との共重合体、芳香族ジアミン類と、ジカルボン酸類との共重合体等が挙げられる。
【００４０】
なお、ジカルボン酸としては、グルタル酸、アジピン酸、スベリン酸、セバシン酸、ドデカン２酸等の脂肪族ジカルボン酸やテレフタル酸、イソフタル酸等の芳香族ジカルボン酸等を挙げることができる。また、芳香族ジアミン類としては、ｍ−又はｐ−キシリレンジアミン、ｍ−又はｐ−フェニレンジアミン等を挙げることができる。ポリアミド系樹脂としては、調製容易である点、適度な柔軟性を持つ点で、ε−カプロラクタムの単独重合体（ナイロン６）が好ましい。
【００４１】
ポリオレフィン系樹脂は、二重結合を１個もった鎖状炭化水素構造を主鎖構造として有するポリマー材料である。ポリオレフィン系樹脂としては、ポリエチレン、ポリプロピレン、それらの誘導体や共重合体を挙げることができ、より具体的には、例えば、低密度ポリエチレン、直鎖状低密度ポリエチレン、高密度ポリエチレン、エチレン酢酸ビニル共重合体、エチレンビニルアルコール共重合体、メタロセン系樹脂、ポリプロピレン等が挙げられる。
【００４２】
遊技板１０は、樹脂材料中にフィラーを分散したナノコンポジットである。したがって、フィラーの最大径の平均値（フィラー長さ）が、１μｍ未満である。なお、フィラー長さ（ｎｍ）は、フィラーをランダムに複数個サンプリングし、フィラーのサンプルを透過型電子顕微鏡（ＴＥＭ）で観察し、その長さをサンプルごとに測定したのち、その平均値を求めることで特定できる。
【００４３】
ナノコンポジットにおいては、樹脂組成物を構成する樹脂材料に対するフィラーの配合比率（層状ケイ酸塩（重量部）／樹脂材料（重量部））が、０．０１以上０．１以下の範囲であることが好ましく、フィラーが層状ケイ酸塩である場合には、０．０２以上０．０５以下の範囲であることがより好ましい。配合比率が０．０１以上である（樹脂材料に対して層状ケイ酸塩が１％以上配合される）ことで、耐熱性や剛性により優れた遊技板１０を得ることができる。配合比率が０．１以下である（樹脂材料に対して層状ケイ酸塩が１０％以下で配合される）ことで、遊技板１０の重量が過剰に重くなってしまう問題を抑制することができ、遊技板１０に靱性低下や脆性上昇を来す虞も抑制され、釘を一層良好に打ち込み可能な遊技板１０を得ることができる。
【００４４】
ナノコンポジットでは、フィラーを１μｍ以上の大きさで樹脂材料に含有しているものと比較して、フィラーの配合比率が小さい。その理由の詳細は明らかでないが、樹脂材料を構成するポリマーに対してフィラーが接触する面積が拡大するために、フィラーの配合比率が小さくても、フィラーがポリマーの挙動を効率的に拘束し、剛性や靱性などのナノコンポジットの特性が発揮できるようになっているからであるものと思料される。
【００４５】
本発明の遊技板を構成する樹脂組成物には、その特性を大幅に損なわない限り、顔料、耐候剤、難燃剤、可塑剤、離型剤などが添加されてもよい。
【００４６】
（遊技板１０の製造方法）
本発明において、遊技板１０は、樹脂材料とフィラーを含む樹脂組成物を、射出成形を用いて所定の形状に成形することによって得られる樹脂板からなる。この樹脂板において、ナノメーターレベルのフィラーが樹脂材料中に分散している。
【００４７】
遊技板１０の製造方法は、樹脂組成物を樹脂材料中にフィラーをナノメーターレベルで含む樹脂組成物を成形する工程（樹脂組成物調製工程）と、樹脂組成物を射出成形する工程（成形工程）とからなる。
【００４８】
（樹脂組成物調製工程）
まず、上記に示すような樹脂材料とフィラーをそれぞれ所定量準備する。次に、樹脂材料中にフィラーを分散させる（分散処理）。ここでは、フィラーが、層状ケイ酸塩である場合を例として説明する。分散処理は、次に示すような層間挿入法などを用いて実現できる。分散処理により、樹脂組成物が得られる。
【００４９】
＜層間挿入法＞
層間挿入法としては、重合法や溶融混練法を挙げることができる。
【００５０】
（１）重合法
層間挿入法では、層状ケイ酸塩を構成する層状構造を形成する層の間を有機変性剤で変性してオニウム塩（特に、アンモニウム塩）をそれらの層間に挿入して変性層状ケイ酸塩が調製される。これにより、層状構造を形成する層の間は、樹脂材料を構成するモノマー又はポリマーとの親和性が増した状態となる。
【００５１】
次に、変性層状ケイ酸塩に対して樹脂材料を構成するモノマーが混合される。このとき、層状ケイ酸塩が層剥離され、層間にモノマーが入り込む。そして、モノマーの重合反応を実施する。こうして、層状ケイ酸塩の層間がポリマー中に分散される。
【００５２】
（２）溶融混練法
まず、上記（１）重合法と同じ方法により変性層状ケイ酸塩が調製される。次いで、変性層状ケイ酸塩に対して樹脂材料をなすポリマーが混合され、変性層状ケイ酸塩をポリマーに溶融混練する。このとき、層状ケイ酸塩が層剥離され、層間にポリマーが入り込む。
【００５３】
こうして得られた樹脂組成物は、層状ケイ酸塩の少なくとも一部が該層状ケイ酸塩の層間に樹脂材料を介在させた状態を形成している。
【００５４】
本発明の遊技機の遊技板１０を製造するにあたっては、樹脂組成物が重合法によって調製される場合には、樹脂組成物を構成する樹脂材料と層状ケイ酸塩の配合比率（層状ケイ酸塩（重量部）／樹脂材料（重量部））は、０．０５以下であることが好ましい。樹脂材料に対する層状ケイ酸塩の配合量が過剰になると、モノマーの重合反応の進行が遅くなる虞がある。
【００５５】
（成形工程）
樹脂組成物調製工程により得られた樹脂組成物は、成形工程において遊技板１０の形状に応じた所定の形状に成形される。
【００５６】
本発明において、成形工程を実施するための方法は、射出成形法、圧縮成形法、押出成形法など、特に限定されないが、射出成形法を好ましく用いることができる。射出成形法は、成形後に後加工を更に行う必要をなくすることができる点で好ましく、また、樹脂材料が熱可塑性樹脂であるような場合に、樹脂材料を容易に大量に成形することができ、生産効率に優れる点で好ましい。
【００５７】
射出成形に用いられる射出成形装置は、一般的な成形装置を適宜用いることができ、例えば、型締ユニットと射出ユニットと成形用金型を備えて構成される成形装置を用いることができる。射出成形装置は、通常は、さらにヒーターなどの金型温度制御装置等の各種成形条件を制御する装置を備える。射出成形装置において、型締ユニットは成形金型の開閉を行う。射出ユニットは樹脂組成物を加熱溶融させ、樹脂組成物を射出ノズルから射出可能に構成されている。射出ノズルの先は、成形金型内に接続されており、射出ユニットから射出された樹脂組成物は、成形金型内に充填される。
【００５８】
成形工程では、型締ユニットによって成形金型が閉状態にされた後、射出ユニットが加熱溶融された樹脂組成物を成形金型内に射出し、樹脂組成物の成形が行われ、その後、成形金型内の樹脂組成物が冷却され、型締ユニットによって成形金型が開状態にされ、成形金型内からの突き出しによって成形品が得られる。そして、この成形品が、遊技盤３を構成する樹脂板１０である。
【００５９】
上記に説明した遊技板１０の製造方法では、樹脂材料とフィラーを含む樹脂組成物からナノコンポジット材料を予め得て、そのナノコンポジット材料を所定の形状に成形することで、ナノコンポジット化された成形品として遊技板１０が得られる。ただし、本発明の遊技板１０の製造方法は、このような製造方法に限定されない。すなわち、成形後に得られる遊技板１０においてナノメーターレベルのフィラーが樹脂材料中に分散していればよく、成形工程の際に、フィラーがナノメーターレベルで樹脂材料中に分散されてもよい。
【００６０】
次に、本発明の遊技機の遊技板１０について、実施例を示す。
【実施例】
【００６１】
実施例１
樹脂組成物として、ユニチカ製「Ｍ１０３０ＤＨ」を準備した。この樹脂組成物は、ナイロン６を樹脂材料、モンモリロナイト等の層状ケイ酸塩をフィラーとするものであり、重合法にてフィラーをナイロン６中に分散させたものである。
【００６２】
遊技板１０の形状に対応する形状の成形金型を準備した。次に、成形金型を射出成形装置（型締力５５０トン）にセットした。この射出成形装置を用いて、上記の樹脂組成物を射出成形し、成形品として遊技機の遊技板を得た。なお、射出成形は、樹脂組成物の温度を２５０℃とする条件にて行われた。成形金型の型閉から成形品の取り出しまでの成形サイクルは、６５秒であった。
【００６３】
得られた遊技機の遊技板は、重量１３６７ｇであった。また、目視上、遊技板には、目立つような変形や表面ヒケが見られなかった。
【００６４】
得られた遊技機の遊技板を用いて次に示すように釘の打付け試験を行い、釘を良好に打ち込み可能であるか否か（打ち込み良好性）についての評価（打ち込み良好性評価）を行った。
【００６５】
（釘の打付け試験）
釘の打付け試験は、遊技板に対して下穴加工工程を施さずに、遊技板面に真鍮製の障害釘（胴径１．８ｍｍ、ビッカース硬度１８０Ｈｖ〜２００Ｈｖ）を打ち込むことによって実施された。障害釘の打ち込みには、自動釘打機が用いられた。また、打ち込み条件は、木製の遊技板に対して障害釘を打ち込む条件（従前より公知の条件）とした。
【００６６】
（打ち込み良好性評価）
打ち込み良好性は、障害釘を打ち込んだ遊技板を観察した結果に基づき、次のように評価した。すなわち、観察の結果、打ち込まれた障害釘の全てに曲がりが認められず、且つ、遊技板面に割れや欠けの発生も認められない場合を、打ち込み良好性について「良好」と評価し、打ち込まれた障害釘に曲がりが認められる、もしくは、遊技板面に割れや欠けの発生が認められる場合を、打ち込み良好性について「不良」と評価した。
【００６７】
得られた遊技機の遊技板について、打ち込み良好性について「良好」と評価された。
【００６８】
また、得られた遊技機の遊技板を用いて次に示すように釘の保持試験を行い、釘を良好に保持可能であるか否か（保持良好性）についての評価（保持良好性評価）を行った。
【００６９】
（釘の保持試験）
釘の保持試験は、上記の釘の打付け試験によって障害釘を打ち込まれた遊技板を用い、遊技板の所定位置に打ち込まれた障害釘（ターゲットとなる釘）に向けて、順次、遊技球を、遊技板面に沿って流下させ、遊技球を順次障害釘に衝突させることによって実施された。
【００７０】
（保持良好性評価）
保持良好性は、次のように評価した。すなわち、釘の保持試験の結果、ターゲットとなった釘に曲がりや遊技板からの脱落が認められず、且つ、遊技板面に割れや欠けの発生も認められない場合を、保持良好性について「良好」と評価し、ターゲットとなった釘に曲がりや遊技板からの脱落が認められる、もしくは、遊技板面に割れや欠けの発生が認められる場合を、保持良好性について「不良」と評価した。
【００７１】
得られた遊技機の遊技板について、保持良好性について「良好」と評価された。
【００７２】
比較例１
樹脂組成物として、ユニチカ製「Ａ１０３０ＪＲ」を用いたほかは、実施例１と同じ方法を用いて遊技板を成形した。なお、比較例１で用いた樹脂組成物は、ナイロン６であり、フィラーを含まないものである。成形金型の型閉から成形品の取り出しまでの成形サイクルには、１４５秒を要した。
【００７３】
得られた遊技機の遊技板は、目視上、目立った変形や表面ヒケが見られるものであり、遊技機の中枠に装着することが困難なものであった。
【００７４】
得られた遊技機の遊技板を用い、実施例１と同様に「釘の打付け試験」「釘の保持試験」を行い、打ち込み良好性評価と保持良好性評価を行った。この遊技板では、打ち込み良好性評価は「良好」であったが、保持良好性評価は「不良」であった。
【００７５】
比較例２
樹脂組成物として、高衝撃ＡＢＳ（テクノポリマー社製「テクノＡＢＳ１７０」）を用い、射出成形時の樹脂組成物の温度条件を２３０℃としたほかは、実施例１と同じ方法を用いて遊技板を成形した。成形金型の型閉から成形品の取り出しまでの成形サイクルには、１８５秒を要した。
【００７６】
また、得られた遊技機の遊技板は、目視上、目立った変形や表面ヒケが見られるものであり、遊技機の中枠に装着することが困難なものであった。
【００７７】
得られた遊技機の遊技板を用い、実施例１と同様に「釘の打付け試験」「釘の保持試験」を行い、打ち込み良好性評価と保持良好性評価を行った。釘の打付け試験では、釘に曲がりが生じ、遊技板にクラックが生じた。また、釘の保持試験では、ターゲットとなる釘が多数の遊技球と衝突するうちに、その釘が遊技板から脱落してしまった。したがって、この遊技板ついては、打ち込み良好性評価、保持良好性評価ともに「不良」であった。
【符号の説明】
【００７８】
１  遊技機
３  遊技盤
４  前枠
５  上球皿
６  下球皿
７  打球発射装置
９  開口部
１０  遊技板
３６  案内レール
４２  始動入賞装置
４４  アタッカー装置
４５  普通入賞装置
４６  風車
４７  障害釘
４８  装飾部材
【図１】
2010220709.tif 000002
【図２】
2010220709.tif 000003